(57)【要約】【課題】長期間開存させることが可能な人工血管及びその製造方法を提供すること。【解決手段】本発明は、表面に絹セリシンが付着した絹フィブロイン繊維を複数本合わせて絹フィブロイン繊維束とし、該絹フィブロイン繊維束をダブルラッセル編みにて管状に編成し、絹セリシンを除去して得られる基部１と、該基部１の表面を絹フィブロインで覆ったスポンジ状の被覆部２と、を備え、基部１の表側部分の被覆部２の厚みが０．８ｍｍ以上であり、含水率が６０％以上である非クラック性の人工血管１０である。【選択図】図１
2013172021.tif 000002
【特許請求の範囲】
【請求項１】
表面に絹セリシンが付着した絹フィブロイン繊維を複数本合わせて絹フィブロイン繊維束とし、該絹フィブロイン繊維束をダブルラッセル編みにて管状に編成し、前記絹セリシンを除去して得られる基部と、
該基部の表面を絹フィブロインで覆ったスポンジ状の被覆部と、
を備え、
前記基部の表側部分の被覆部の厚みが０．８ｍｍ以上であり、
含水率が６０％以上である非クラック性の人工血管。
【請求項２】
ＩＳＯ７１９８に準じて測定された透水率が７０〜２４０ｍｌ／ｃｍ２／ｍｉｎである請求項１記載の人工血管。
【請求項３】
弾性率が０．０５〜０．０９Ｎ／ｍｍ２である請求項１又は２に記載の人工血管。
【請求項４】
前記絹フィブロイン繊維には下撚りがかけられており、
前記絹フィブロイン繊維束には上撚りがかけられている請求項１〜３のいずれか１項に記載の人工血管。
【請求項５】
前記上撚りの撚り数が、前記下撚りの撚り数よりも少ない請求項４記載の人工血管。
【請求項６】
請求項１〜５のいずれか１項に記載の人工血管の製造方法であって、
繭糸で構成される生糸を精練して、絹フィブロインの表面に絹セリシンが一部残存した絹フィブロイン繊維とする精練工程と、
前記絹フィブロイン繊維を複数本合わせて絹フィブロイン繊維束とする製糸工程と、
前記絹フィブロイン繊維束をダブルラッセル編みにて管状に編成し管状体とする編成工程と、
前記管状体に残存する前記絹セリシンを除去し、基部とする除去工程と、
前記基部の表面に絹フィブロインで覆ったスポンジ状の被覆部を、前記基部の表側部分の前記被覆部の厚みが０．８ｍｍ以上となるように形成し、仮人工血管とするコーティング工程と、
前記仮人工血管を純水中に浸漬する浸漬工程と、
を備え、
前記コーティング工程後、前記仮人工血管の湿潤状態を維持した状態で前記浸漬工程が行われる人工血管の製造方法。
【請求項７】
前記浸漬工程が、前記仮人工血管を前記純水中に１時間以上浸漬することにより行われる請求項６記載の人工血管の製造方法。
【請求項８】
前記浸漬工程が、前記人工血管の移植直前まで行われる請求項６又は７に記載の人工血管の製造方法。
【請求項９】
前記コーティング工程が、前記基部を絹フィブロイン溶液に浸漬して凍結乾燥することにより行われる請求項６〜８のいずれか１項に記載の人工血管の製造方法。
【請求項１０】
前記コーティング工程が、前記基部に、孔源材料を用いて絹フィブロインスポンジコーテングすることにより行われる請求項６〜８のいずれか１項に記載の人工血管の製造方法。
【発明の詳細な説明】
【技術分野】
【０００１】
本発明は、人工血管及びその製造方法に関し、より詳しくは、長期間開存させることが可能な人工血管及びその製造方法に関する。
【背景技術】
【０００２】
人工血管は、例えば、手術の際に一時的に血液の流路を確保する用途や病変血管の代替血管としての用途に用いられる。
かかる人工血管の素材としては、ポリエステル、ポリ四フッ化エチレン（ＰＴＦＥ）等が開発されている。【０００３】
これらの中でも、人工血管の機能的要件（例えば、強度、弾力性等）を比較的満足する素材として、ポリエステル糸を用いて編物又は織物とし、これを管状に編成したものが市販されている。【０００４】
ところが、ポリエステルやＰＴＦＥを用いた人工血管は、内径が６ｍｍ未満のいわゆる小口径人工血管の場合、開存率が著しく低くなるという欠点があり、実用化に至っていない。ここで、開存率とは、生体内に移植した場合の人工血管が開存している割合を意味する。すなわち、開存率が低いとは、人工血管が詰まり易いことを意味する。【０００５】
ところで、近年、ポリエステルの代替素材として、外科用縫合糸として用いられている絹を用いた人工血管の開発が行われている。
例えば、絹フィブロイン糸が多層に組み紐編みされて形成された多層の筒状構造物が絹フィブロインで被覆されてなる小口径人工血管（例えば、特許文献１参照）、絹フィブロイン繊維が編、組、織及び絡から選ばれる１又は２以上の方法により巻かれてなる管状構造物の外壁表面に、平滑化処理を施して得られるセリシン除去された管状構造物（特許文献２参照）、絹フィブロイン溶解液を用いてエレクトロスピニング法により形成された絹ナノファイバーを、樹脂製チューブを被せた回転支持棒の周囲に収集させ、その後、支持棒を抜いて作製された管状構造物の製造方法（特許文献３参照）等が知られている。
【先行技術文献】
【特許文献】
【０００６】
【特許文献１】特開２００８−７３４０８号公報
【特許文献２】特開２００９−２７９２１４号公報
【特許文献３】特開２０１０−１３７０４１号公報
【発明の概要】
【発明が解決しようとする課題】
【０００７】
しかしながら、上記特許文献１〜３に記載の絹を用いた人工血管は、内皮細胞が定着し、且つ血栓が形成され難くなる点で、ポリエステルからなる人工血管よりも優れているものの、開存率が十分とはいえない。【０００８】
本発明は上記事情に鑑みてなされたものであり、長期間開存させることが可能な人工血管及びその製造方法を提供することを目的とする。
【課題を解決するための手段】
【０００９】
本発明者らは、上記課題を解決するため鋭意検討したところ、絹フィブロイン繊維をダブルラッセル編みにて管状とし、これを絹フィブロインで厚く表面を覆った、非クラック性の構成とし、且つ、所定の含水率を有するものとすることで、意外にも上記課題を解決できることを見出し、本発明を完成させるに至った。【００１０】
本発明は、（１）表面に絹セリシンが付着した絹フィブロイン繊維を複数本合わせて絹フィブロイン繊維束とし、該絹フィブロイン繊維束をダブルラッセル編みにて管状に編成し、絹セリシンを除去して得られる基部と、該基部の表面を絹フィブロインで覆ったスポンジ状の被覆部と、を備え、基部の表側部分の被覆部の厚みが０．８ｍｍ以上であり、含水率が６０％以上である非クラック性の人工血管に存する。【００１１】
本発明は、（２）ＩＳＯ７１９８に準じて測定された透水率が７０〜２４０ｍｌ／ｃｍ２／ｍｉｎである上記（１）記載の人工血管に存する。【００１２】
本発明は、（３）弾性率が０．０５〜０．０９Ｎ／ｍｍ２である上記（１）又は（２）に記載の人工血管に存する。【００１３】
本発明は、（４）絹フィブロイン繊維には下撚りがかけられており、絹フィブロイン繊維束には上撚りがかけられている上記（１）〜（３）のいずれか１つに記載の人工血管に存する。【００１４】
本発明は、（５）上撚りの撚り数が、下撚りの撚り数よりも少ない上記（４）記載の人工血管に存する。【００１５】
本発明は（６）請求項１〜５のいずれか１項に記載の人工血管の製造方法であって、繭糸で構成される生糸を精練して、絹フィブロインの表面に絹セリシンが一部残存した絹フィブロイン繊維とする精練工程と、絹フィブロイン繊維を複数本合わせて絹フィブロイン繊維束とする製糸工程と、絹フィブロイン繊維束をダブルラッセル編みにて管状に編成し管状体とする編成工程と、管状体に残存する絹セリシンを除去し、基部とする除去工程と、基部の表面に絹フィブロインで覆ったスポンジ状の被覆部を、基部の表側部分の被覆部の厚みが０．８ｍｍ以上となるように形成し、仮人工血管とするコーティング工程と、仮人工血管を純水中に浸漬する浸漬工程と、を備え、コーティング工程後、仮人工血管の湿潤状態を維持した状態で浸漬工程が行われる人工血管の製造方法に存する。【００１６】
本発明は、（７）浸漬工程が、仮人工血管を純水中に１時間以上浸漬することにより行われる上記（６）記載の人工血管の製造方法に存する。【００１７】
本発明は、（８）浸漬工程が、人工血管の移植直前まで行われる上記（６）又は（７）に記載の人工血管の製造方法に存する。【００１８】
本発明は、（９）コーティング工程が、基部を絹フィブロイン溶液に浸漬して凍結乾燥することにより行われる上記（６）〜（８）のいずれか１つに記載の人工血管の製造方法に存する。【００１９】
本発明は、（１０）コーティング工程が、基部に、孔源材料を用いて絹フィブロインスポンジコーテングすることにより行われる上記（６）〜（８）のいずれか１つに記載の人工血管の製造方法に存する。
【発明の効果】
【００２０】
本発明の人工血管は、含水率を６０％以上とすることにより、長期間開存させることが可能となる。
長期間開存させることが可能となる理由については定かではないが、含水率を上記範囲内とすることにより、生体移植時にコーティングされたスポンジ状の被覆部が移植時に基部表面からはがれることを防止し、且つ、移植後に人工血管のスポンジ状の被覆部の壁を酸素や水分及び生体物質がスムースに通過できるようになるためと推測される。【００２１】
また、上記人工血管においては、ダブルラッセル編みの基部の内側の表面も、被覆部によって覆われるので、内皮細胞が定着しやすく、且つ血栓が形成され難くなる。【００２２】
さらに、上記人工血管は、基部全体がスポンジ状の被覆部で覆われているので、Ｕ字状に曲げた場合であっても屈折しにくい。
このとき、弾性率が０．０５〜０．０９Ｎ／ｍｍ２である場合、Ｕ字状に曲げた場合であってもより屈折しにくくなる。【００２３】
さらにまた、上記人工血管は、被覆部を厚くし、非クラック性とすることにより、耐久性が向上する。ここで、非クラック性とは、例えば、人工血管の含水率を一時的に低下（例えば６０％未満）させた場合に生じるひずみやクラックの発生が抑制されていることを意味する。【００２４】
本発明の人工血管は、ＩＳＯ７１９８に準じて測定された透水率が７０〜２４０ｍｌ／ｃｍ２／ｍｉｎである場合、スムースに移植することができ、移植後に器質化が進むという利点がある。【００２５】
本発明の人工血管は、絹フィブロイン繊維には下撚りがかけられており、絹フィブロイン繊維束には上撚りがかけられている場合、絹フィブロイン繊維同士の適度な集束効果が得られ、編成時に断面が潰れることも抑制できる。
また、接触摩擦が低減化されるので、糸切れ、毛羽立ち等の問題を防止できる。
このとき、上撚りの撚り数が、下撚りの撚り数よりも少ない場合、回転トルクのない安定した状態の絹フィブロイン繊維束が得られる。【００２６】
本発明の人工血管の製造方法によれば、上述した人工血管が得られるので、長期間開存させることが可能となる。【００２７】
また、上記人工血管の製造方法においては、被覆部を厚くし、且つ、コーティング工程後、仮人工血管の湿潤状態を維持した状態で浸漬工程が行われるので、仮人工血管の含水率を一時的に低下（例えば６０％未満）させた場合に生じるひずみやクラックの発生を抑制することができる。なお、浸漬工程が、人工血管の移植直前まで行われると、ひずみやクラックの発生を極力抑制した状態で、人工血管を移植できる。【００２８】
本発明の人工血管の製造方法においては、浸漬工程における仮人工血管の純水中への浸漬を、１時間以上とする場合、純水が十分に仮人工血管の内部に浸透させることができ、また、得られる人工血管は乾燥されにくくなる。
【図面の簡単な説明】
【００２９】
【図１】図１（ａ）は、本実施形態に係る人工血管を模式的に示す斜視図であり、図１（ｂ）は図１（ａ）の部分Ｐを示す拡大図である。
【図２】図２（ａ）は、（圧縮）弾性率を測定する装置を示す模式図であり、図２（ｂ）は、図２（ａ）の写真である。
【図３】図３（ａ）は、吻合保持強度を測定する装置を示す模式図であり、図３（ｂ）は、図３（ａ）の写真である。
【図４】図４は、多孔率を測定する装置を示す模式図である。
【図５】図５（ａ）は、周軸強度を測定する装置を示す模式図であり、図５（ｂ）は、図５（ａ）の写真である。
【図６】図６は、本実施形態に係る人工血管の製造方法を示すフローチャートである。
【図７】図７は、ダブルラッセル機のオサ、ニードル、編成糸の位置関係を示した部分説明図である。
【図８】図８は、ダブルラッセル編みにおけるダブルデンビー組織を拡大して示した組織図である。
【図９】図９は、ダブルラッセル編みにおける逆ハーフ組織を拡大して示した組織図である。
【図１０】図１０は、実施例の評価３で得られた固体１３Ｃ  ＤＤ／ＭＡＳスペクトルである。
【図１１】図１１は、実施例の評価４で得られた２Ｈ縦緩和時間（Ｔ１）と横緩和時間（Ｔ２）の２次元スペクトルである。
【発明を実施するための形態】
【００３０】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００３１】
図１（ａ）は、本実施形態に係る人工血管を模式的に示す斜視図である。
図１（ａ）に示すように、本実施形態に係る人工血管１０は、絹フィブロインからなり、管状の基部１と、該基部１の表面を覆ったスポンジ状の被覆部２とを備える。
【００３２】
人工血管１０は、例えば、両端を血管に縫合することにより、基部１内を血液が流通するようになっている。
【００３３】
人工血管１０は、生体適合性に優れる絹フィブロインからなるので、体内に移植した場合、内皮細胞が定着しやすく、且つ血栓が形成され難くなる。
【００３４】
基部１は、絹フィブロイン繊維を複数本合わせて絹フィブロイン繊維束とし、該絹フィブロイン繊維束をダブルラッセル編みにて管状に編成したものである。
【００３５】
ダブルラッセル機にかける前の絹フィブロイン繊維は、表面に絹セリシンが付着した構造となっているので、絹セリシンにより、絹フィブロインが保護される。これにより、例えば、編成時において、ガイドやニードル等との接触があっても絹フィブロインの損傷が抑制されるので、結果として強度が優れる高品質な人工血管が得られる。
また、絹セリシンは、保湿性に優れるので、潤滑剤の役割を果たす。このため、編成時における糸切れや毛羽立ち等の問題も防止することができる。
【００３６】
絹フィブロイン繊維束は、絹フィブロイン繊維が複数本合わされて束となったものであり、ダブルラッセル機によるダブルラッセル編みにて管状に編成される。ダブルラッセル編みにすることにより、従来の絹からなる人工血管では得られない、ほつれ難さ、弾力性、柔軟性を得ることができる。
【００３７】
そして、ダブルラッセル編みで管状に編成された後、絹セリシンを除去することにより、基部１が形成される。なお、製造方法の詳細については後述する。
【００３８】
人工血管１０においては、絹フィブロイン繊維には下撚りがかけられており、絹フィブロイン繊維を複数本合わせた絹フィブロイン繊維束には上撚りがかけられている。すなわち、下撚りがかけられた絹フィブロイン繊維を複数本合わせて絹フィブロイン繊維束とし、これに上撚りがかけられている。なお、絹フィブロイン繊維にかける下撚りと、絹フィブロイン繊維束にかける上撚りとは逆向きとなっている。
【００３９】
絹フィブロイン繊維に下撚りがかけられていると、絹フィブロイン繊維同士の適度な集束効果が得られるので、絹フィブロイン繊維束としやすい利点がある。
また、編成時に断面が潰れることを抑制でき、絹フィブロイン繊維同士の接触摩擦も低減化されるので、糸切れ、毛羽立ち等の問題も防止できる。
絹フィブロイン繊維束には上撚りがかけられていると、強度が向上すると共に、上記同様、絹フィブロイン繊維束同士の接触摩擦も低減化されるので、糸切れ、毛羽立ち等の問題も防止できる。
【００４０】
このとき、絹フィブロイン繊維束にかける上撚りの撚り数が、絹フィブロイン繊維にかける下撚りの撚り数よりも少ないことが好ましい。この場合、回転トルクのない安定した状態の絹フィブロイン繊維束が得られる。
【００４１】
被覆部２は、基部１の裏側及び表側の表面を絹フィブロインで覆ったものである。なお、絹フィブロインにセリシンやその他の脂肪分が含まれている場合は、これらを除去して用いる。
除去方法は、特に限定されないが、例えば、マルセル石鹸を用いて、煮沸洗浄を行えばよい。
【００４２】
被覆部２は、絹フィブロインを基部１に付与することによって形成される。このとき、基部１は、ダブルラッセル編みにより編成されているので、絹フィブロイン水溶液が編み目を通過して、基部１の裏側の表面に達し易くなっている。これにより、基部１の裏側の表面がスムースになるので、内皮細胞がより定着しやすく、且つ血栓がより形成され難くなる。なお、製造方法の詳細については後述する。
【００４３】
人工血管１０は、スポンジ状の被覆部２を備えるので、屈曲性が向上する。例えば、人工血管１０をＵ字状に曲げた場合であっても屈曲が維持され、屈折しにくい。
これにより、人工血管１０を屈曲する位置に移植した場合であっても、屈折して血液の流通が滞ることを抑制できる。
【００４４】
人工血管１０において、被覆部２の厚みは、基部の表側部分の被覆部の厚みＨ１が０．８ｍｍ以上とする（図１（ｂ）参照）。基部の表側部分の被覆部の厚みＨ１が０．８ｍｍ未満であると、孔が少なくなり閉塞率が向上してしまう欠点がある。
また、人工血管１０は、非クラック性となっている。すなわち、ひずみやクラックの発生が抑制されている。なお、人工血管１０を非クラック性とするためには、乾燥させないことが好ましい。具体的には、含水率を６０％未満としないことが好ましい。
一度含水率を低下させると、後に含水率を６０％以上としたとしても、ひずみやクラックが生じることになる。
このように、人工血管１０は、被覆部を厚くし、且つ非クラック性とすることにより、耐久性が向上する。
【００４５】
人工血管１０は、含水率が６０％以上であり、８０％以上であることが好ましく、９０％以上であることがより好ましい。特に、飽和状態が最も好ましい。
ここで、含水率とは、含水した人工血管の重量から十分に乾燥させた人工血管の重量を引いた値を、含水した人工血管の重量で割ることによって算出される。
含水率が６０％未満であると、長期間開存させることができないという欠点がある。
【００４６】
人工血管１０は、ＩＳＯ７１９８に準じて測定された透水率が７０〜２４０ｍｌ／ｃｍ２／ｍｉｎであることが好ましい。
透水率が７０ｍｌ／ｃｍ２／ｍｉｎ％未満であると、透水率が上記範囲内にある場合と比較して、移植後に器質化が進みにくいという欠点があり、透水率が２４０ｍｌ／ｃｍ２／ｍｉｎ％を超えると、透水率が上記範囲内にある場合と比較して、移植後に血液がもれる恐れがあるという欠点がある。
【００４７】
人工血管１０は、（圧縮）弾性率が０．０５〜０．０９Ｎ／ｍｍ２であることが好ましい。
ここで、（圧縮）弾性率は、図２（ａ）及び図２（ｂ）に示すように、一対の圧縮台Ａ１，Ａ２を用いて測定される。すなわち、下の圧縮台Ａ２に長手方向の長さが１ｃｍのサンプルＰ（管状の人工血管）を長手方向が水平となるように載置し、上の圧縮台Ａ１を稼動セル５Ｎ、降下速度２ｍｍ／ｍｉｎで降下させ、サンプルＰの内径の２５％まで上の圧縮台Ａ１が圧縮したときの値から算出される。
弾性率は、０．０５％未満であると、弾性率が上記範囲内にある場合と比較して、Ｕ字状に曲げた場合、屈折しやすくなる欠点があり、弾性率が０．０９％を超えると、弾性率が上記範囲内にある場合と比較して、縫合し難くなる欠点がある。
【００４８】
人工血管１０は、吻合保持強度が４．９Ｎ以上であることが好ましく、４．９〜６．５Ｎであることがより好ましい。
ここで、吻合保持強度とは、図３（ａ）及び図３（ｂ）に示すように、長手方向の長さが２ｃｍのサンプルＰ（管状の人工血管）を長手方向が垂直となるようにクリップで挟んで台に固定し、吻合糸Ｑ（手術用糸）をサンプルＰの端から２ｍｍのところに吻合して吻合部Ｐ１とし、吻合糸の吻合部Ｐ１から２ｃｍ先を吻合部Ｐ１から離れる方向に、稼動セル１００Ｎ、速度３ｍｍ／ｍｉｎで引っ張ったときの破断時点での強度から算出される。
吻合保持強度は、４．９Ｎ未満であると、吻合保持強度が上記範囲内にある場合と比較して、吻合中に破断する恐れがある。
【００４９】
人工血管１０は、多孔率が６６〜７７％であることが好ましい。
ここで、多孔率とは、全体の体積のうち、孔の部分（空隙の部分）の占める割合を意味する。例えば、図４に示すように、ヘキサンをメスシリンダーに入れ、その量（Ｖ１）を測り、その中にサンプルＰを入れて、５００ｈＰａの減圧下に１０分置いた後、その全体量（Ｖ２）を測る。そして、サンプルＰを取り除き、残存するヘキサンの量（Ｖ３）を測る。そして、下記計算式にて、多孔率を算出することができる。
ε（多孔率）（％）＝（Ｖ１−Ｖ２）／（Ｖ２−Ｖ３）×１００
【００５０】
多孔率は、６６％未満であると、多孔率が上記範囲内にある場合と比較して、内皮細胞の定着性が不十分となる恐れがあり、多孔率が７８％を超えると、多孔率が上記範囲内にある場合と比較して、強度が不十分となる恐れがある。
【００５１】
人工血管１０は、周軸強度が３０Ｎ以上であることが好ましく、３０〜４８Ｎであることがより好ましい。
ここで、周軸強度とは、図５（ａ）及び図５（ｂ）に示すように、長手方向の長さが５ｍｍのサンプルＰの内部に、二本の棒Ｂ１，Ｂ２（例えば、六角レンチ等）を挿入し、棒Ｂ１，Ｂ２を互いに反対方向に、稼動セル１００Ｎ又は１ｋＮ、測定速度２ｍｍ／ｍｉｎで引っ張ったときの破断時点での強度から算出される。
周軸強度は、３０Ｎ未満であると、周軸強度が上記範囲内にある場合と比較して、破れ易くなる。
【００５２】
人工血管１０は、含水率を保持するために、純水で満たされた袋の中に保存することが好ましい。なお、人工血管１０の移植は、含水率を保持した状態で行われる。
【００５３】
本実施形態に係る人工血管１０は、大口径人工血管とすることもでき、内径が６ｍｍ未満の小口径人工血管とすることもできる。なお、人工血管のみならず、人工気管、ステントグラフト、その他生体の管状構造物の代用品としても用いることができる。
【００５４】
次に、人工血管１０の製造方法について説明する。
図６は、本実施形態に係る人工血管の製造方法を示すフローチャートである。
図６に示すように、人工血管１０の製造方法は、繭糸で構成される生糸を精練して、絹フィブロインの表面に絹セリシンが一部残存した絹フィブロイン繊維とする精練工程Ｓ１と、絹フィブロイン繊維を複数本合わせて絹フィブロイン繊維束とする製糸工程Ｓ２と、絹フィブロイン繊維束をダブルラッセル編みにて管状に編成し管状体とする編成工程Ｓ３と、管状体に残存する絹セリシンを除去し、基部１とする除去工程Ｓ４と、基部の表面に絹フィブロインで覆ったスポンジ状の被覆部２を形成し、仮人工血管とするコーティング工程Ｓ５と、仮人工血管を純水中に浸漬する浸漬工程Ｓ６と、を備える。
【００５５】
本実施形態に係る人工血管の製造方法によれば、人工血管１０が得られるので、長期間開存させることが可能となる。
【００５６】
以下、各工程について更に詳細に説明する。なお、上述した人工血管の説明と重複する部分は説明を省略する。
（精練工程）
精練工程Ｓ１は、繭糸で構成される生糸を精練して、絹フィブロインの表面に絹セリシンが一部残存した絹フィブロイン繊維とする工程である。
【００５７】
繭糸は、蚕が吐口から吐出する糸であり、一対の絹フィブロインが絹セリシンで覆われた芯鞘構造となっている。
かかる繭糸から表面の絹セリシンが一部残存した絹フィブロイン繊維が得られる。なお、残存させる絹セリシンの重量は、絹フィブロインを保護する観点から、全重量の２０〜４０％であることが好ましい。
【００５８】
精練の方法としては、特に限定されないが、酵素を用いることが好ましい。かかる酵素としては、プロテアーゼが挙げられる。
【００５９】
精練をした後は、洗浄工程や乾燥工程を行うことが好ましい。これにより、汚れや無駄なセリシンを除去することができ、乾燥によるカビ等の発生も防止できる。
【００６０】
（製糸工程）
製糸工程Ｓ２は、絹フィブロイン繊維を複数本合わせて絹フィブロイン繊維束とする工程である。
【００６１】
絹フィブロイン繊維には下撚りをかけ、絹フィブロイン繊維束には上撚りをかけることが好ましい。
具体的には、絹フィブロイン繊維に、左撚りで１１００ｔ／ｍの下撚りをかける。
そして、下撚りをかけた絹フィブロイン繊維を少なくとも２本合わせて、右撚りで９００ｔ／ｍの上撚りをかける。これにより、いわゆる諸撚りの絹フィブロイン繊維束が得られる。なお、上記した撚り加工の範囲としては、後述する撚り効果の観点から、下撚りは９００ｔ／ｍ〜１２００ｔ／ｍ、上撚りは、７００ｔ／ｍ〜１０００ｔ／ｍが好ましく採用される。
【００６２】
ここで、下撚りと上撚りの撚り方向を逆にするとともに上撚り数を下撚り数より少なくすることが好ましい。この場合、回転トルクのない安定した状態の絹フィブロイン繊維束が得られる。なお、上撚り数を下撚り数よりどの程度少なくするかについては、回転トルクのない最も安定した状態となる数に決定される。
また、撚りをかけることにより、編成時に断面が潰れることを抑制でき、絹フィブロイン繊維同士の接触摩擦も低減化されるので、糸切れ、毛羽立ち等の問題も防止できる。これにより、内径が６ｍｍ以下のいわゆる小口径人工血管であっても製造することが可能となる。
【００６３】
（編成工程）
編成工程Ｓ３は、絹フィブロイン繊維束をダブルラッセル編みにて管状に編成し、管状体とする工程である。
ここで、「ダブルラッセル編み」とは、ダブルラッセル機によって織られ、弾力のある繊維を柱状になるように編み込む編み方を意味する。ダブルラッセル編みを施すことにより、従来の織物に比べて、ほつれ難さ、弾力性、柔軟性が向上するという利点がある。
【００６４】
ここで、絹フィブロイン繊維束を用いたダブルラッセル編みの例について説明する。
図７は、ダブルラッセル機のオサ、ニードル、編成糸の位置関係を示した部分説明図である。
図７に示すように、絹フィブロイン繊維束を編成糸Ｙ（Ｙ１〜Ｙ６）として使用し、６枚オサのダブルラッセル機Ｒ（２８ゲージ）により、管状体を編成する。なお、ゲージとは１インチ（２．５４ｃｍ）間に存在するニードルＮの本数である。
【００６５】
図８は、ダブルラッセル編みにおけるダブルデンビー組織を拡大して示した組織図である。
図８に示すように、編組織としては、ダブルデンビー組織Ｂ（オサＬ１で１−０／１−２を、オサＬ３で１−２／１−０を編成）を採用している。なお、ダブルデンビー組織Ｂは、デンビー組織Ｄを２枚同時編成して得られる。
【００６６】
図７に戻り、オサＬ１、Ｌ３で編成糸Ｙ１、Ｙ３を制御し、フロントニードルＦＮによりダブルデンビー組織Ｂのフロント編地Ｋ１を編成する。
そして、オサＬ４、Ｌ６で編成糸Ｙ４、Ｙ６を制御して、バックニードルＢＮによりダブルデンビー組織Ｂのバック編地Ｋ２が編成される。
このようにそれぞれ編成された２枚のダブルデンビー組織Ｂの編地Ｋ１、Ｋ２をオサＬ２、Ｌ５によって制御される編成糸Ｙ２、Ｙ５により連結して管状の管状体Ｗが形成される。
このダブルデンビー組織Ｂの場合は、編成時にニードルからニードルへと編成糸を振るので上述した撚り効果や被覆効果が更に発揮できる。
【００６７】
（除去工程）
除去工程Ｓ４は、管状体に残存する絹セリシンを除去し、基部１とする工程である。すなわち、除去工程Ｓ４においては、管状体の製造工程においては付着させていたセリシンを、完全に除去する。
【００６８】
除去方法は、特に制限されず、公知の方法を使用できる。例えば、マルセル石鹸と炭酸ナトリウムとの混合水溶液を１００℃に加熱し、管状体を入れ、撹拌しながら数時間煮沸洗浄し、その後、炭酸ナトリウム水溶液、蒸留水の順序で、共に煮沸洗浄し、乾燥することにより、セリシンが除去された基部１が得られる。なお、これらの煮沸洗浄は複数回繰り返し行ってもよい。
【００６９】
（コーティング工程）
コーティング工程Ｓ５は、基部の表面に絹フィブロインで覆ったスポンジ状の被覆部２を、基部の表側部分の被覆部２の厚みＨ１が０．８ｍｍ以上となるように形成し、仮人工血管とする工程である。なお、被覆部２の厚みＨ１については、上述したことと同様であるので説明を省略する。
【００７０】
例えば、コーティング工程Ｓ５は、基部１を絹フィブロイン溶液に浸漬して、基部１の裏側及び表側の表面に、絹フィブロインを付着させ、凍結乾燥することにより行われる。
ここで、絹フィブロイン溶液は、絹セリシンを除いた後、絹フィブロイン繊維やスポンジ、フィルムをリチウムブロマイドや塩化カルシウムのような中性塩に溶解後、透析によって中性塩を除去することにより得られる。
【００７１】
または、コーティング工程Ｓ５は、基部１に、孔源と絹フィブロインの混合液をコーティングすることにより行われる。このとき、該混合液は、基部１の編み目を通過して、基部１の裏側の表面にも達する。その後、凍結させ、次いで、水中に十分に浸漬することによって孔源材料を除去すれば、コーティング部分は、絹のスポンジとなる。かかる孔源材料としては、例えば、ポリグリコール類等が挙げられる。
【００７２】
なお、両工程における絹フィブロイン溶液には、さらにヘパリンなどの抗血栓剤を含有させることもできる。
また、コーティング工程Ｓ５を経た基部１は、その後、１２０℃２０分間でのオートクレーブ滅菌を施してもよい。
【００７３】
コーティング工程Ｓ５を施すことにより、基部１の表面にスポンジ状（多孔質状）の被覆部２が形成される。
【００７４】
（浸漬工程）
浸漬工程Ｓ６は、コーティング工程Ｓ５後、仮人工血管の湿潤状態を維持した状態で、仮人工血管を純水中に浸漬する工程である。
コーティング工程Ｓ５後、仮人工血管の湿潤状態を維持するため、速やかに浸漬工程Ｓ６を行うことにより、仮人工血管の含水率を一時的に低下（例えば６０％未満）させた場合に生じるひずみやクラックの発生を抑制することができる。
【００７５】
浸漬工程Ｓ６は、例えば、純水で満たされた袋の中に浸漬することにより行われる。
純水に浸漬される期間は、特に限定されないが、１時間以上であることが好ましく、１時間〜１週間であることがより好ましい。浸漬される期間が１時間未満であると、浸漬される期間が上記範囲内にある場合と比較して、十分な含水率とならない場合があり、浸漬される期間が１週間を超えると、浸漬される期間が上記範囲内にある場合と比較して、人工血管表面の絹スポンジが取れてしまうか硬化する恐れがある。
【００７６】
浸漬工程Ｓ６は、人工血管１０の移植直前まで行われることが好ましい。この場合、ひずみやクラックの発生を極力抑制した状態で、人工血管１０を移植できる。
これらの工程により、上述した含水率を有する人工血管１０が得られる。
【００７７】
以上、本発明の好適な実施形態について説明したが、本発明は上述した実施形態に限定されるものではない。
【００７８】
本実施形態に係る人工血管１０においては、絹フィブロイン繊維には下撚りがかけられており、絹フィブロイン繊維を複数本合わせた絹フィブロイン繊維束には上撚りがかけられているが、必ずしも必須の構成ではない。
【００７９】
本実施形態に係る人工血管１０は、屈曲性を向上させるために、蛇腹加工等を施すことも可能である。
また、湿潤状態を保つために、グリセリンでさらにコーティングされていてもよい。
【００８０】
本実施形態に係る人工血管１０の製造方法において、図８にダブルラッセル編みにおけるダブルデンビー組織を示したが、これに限定されず、デンビー組織であってもよく、逆ハーフ組織等であってもよい。
例えば、図９に示す逆ハーフ組織Ｈ（オサＬ４で１−２／１−０を、オサＬ６で１−０／２−３を編成）は、デンビー組織Ｄとコード組織Ｃとで形成される組織でダブルデンビー組織Ｂに比べてコード組織ＣのシンカーループＳ１がデンビー組織ＤのシンカーループＳ２に比べて１針分だけ長く、その分、密な編地が得られ、管状体Ｗとして使用する場合には血液の漏出防止等に効果がある。
この逆ハーフ組織Ｈの場合は、編成時におけるニードルへの編成糸の振り方が、前記デンビー組織に比べて大きくなるので、一層撚り効果や被覆効果が発揮される。
【実施例】
【００８１】
以下、実施例及び比較例に基づいて本発明をより具体的に説明するが、本発明は以下の実施例に限定されるものではない。【００８２】
（実施例１，２及び比較例１，２）
まず、水に、繭糸で構成される生糸と、プロテアーゼ（「Ｅｓｐｅｒａｓｅ」（商品名）；ノボザイムズ  ジャパン株式会社製）とを加え、温和な条件下で精練を行い、絹フィブロインの表面に絹セリシンが一部残存した絹フィブロイン繊維を得た（精練工程）。このとき、残存した絹セリシンの重量は、全重量の１０〜１５％であった。【００８３】
洗浄及び乾燥した後、絹フィブロイン繊維に、左撚りで１１００ｔ／ｍの下撚りをかけ、その絹フィブロイン繊維を３０本合わせて絹フィブロイン繊維束とし、更に、右撚りで９００ｔ／ｍの上撚りをかけ、絹フィブロイン繊維束を得た（製糸工程）。【００８４】
次に、絹フィブロイン繊維束を、図８に示すダブルデンビー組織の通りに、ダブルラッセル編みにて管状に編成し、管状体を得た（編成工程）。【００８５】
次に、管状体を、９５℃に加熱した、１２ｗ／ｖ％マルセル石鹸と８ｗ／ｖ％炭酸ナトリウムとの混合水溶液に入れ、１２０分煮沸し、その後２ｗ／ｖ％炭酸ナトリウム水溶液で１０分煮沸し、更に９５℃に加熱した蒸留水中で洗浄する操作を３回、温水で洗浄する操作を３回、行うことにより、管状体に残存する絹セリシンが除去された基部１を得た（除去工程）。【００８６】
次に、絹フィブロインを、９モルの中性塩水溶液（臭化リチウム、塩化リチウム、塩化カルシウム又はチオシアン酸リチウム）に溶解し、その後、透析により、中性塩を除去することにより、絹フィブロイン溶液を得た。
そして、基部１を、４ｗ／ｖ％濃度の絹フィブロイン溶解液に常圧下で３０分間浸漬し、基部１の裏側及び表側の表面に、絹フィブロインを付着させ、−２０℃で１時間放置した。それを凍結乾燥機に一晩入れた後、水とともにパウチに入れ、オートクレーブで滅菌後、蒸留水中に保管することにより被覆部２が形成された仮人工血管を得た（コーティング工程）。【００８７】
次に、湿潤状態を維持するため、直ぐに、仮人工血管を純水に浸漬させた。浸漬時間を調整することにより、口径３．５ｍｍのサンプルを得た（浸漬工程）。得られたサンプルの物性データを表１に示す。【００８８】
（実施例３）
上述したコーティング工程の代わりに、基部１を、４ｗ／ｖ％濃度の絹フィブロイン水溶液にポリエチレングリコールジグリシジルエーテルを重量比で１：１となるように混合したコーティング溶液に常圧下で１０分間浸漬し、基部１の裏側及び表側の表面に、絹フィブロインを付着させ、−２０℃で１晩放置した。室温で解凍後、水中に３日間浸漬しポリエチレングリコールジグリシジルエーテルを除去することにより被覆部２を形成したこと以外は実施例１と同様にして、口径３．５ｍｍのサンプルを得た。得られたサンプルの物性データを表１に示す。【００８９】
（比較例３）
浸漬工程を行わないこと以外は、実施例１と同様にして、口径３．５ｍｍのサンプルを得た。得られたサンプルの物性データを表１に示す。【００９０】
（表１）
2013172021.tif 000003
【００９１】
（評価１）
実施例１〜３及び比較例１，２で得られたサンプルを犬の頚動脈に移植する手術を行い、２週間経過後の開存率をエコーにて評価した。評価は、開存しているものを「○」、開存しているものの閉塞のおそれがあるものを「△」、閉塞しているものを「×」とした。得られた結果を表２に示す。【００９２】
（評価２）
実施例１〜３及び比較例１，２で得られたサンプルを犬の頚動脈に移植する手術を行い、開存期間を測定した。得られた結果を表２に示す。【００９３】
（表２）
2013172021.tif 000004
【００９４】
（実施例４）
生糸の代わりに、アミノ酸であるＡｌａ、Ｔｙｒ、Ｇｌｙ及びＳｅｒの炭素を１３Ｃ、水素を重水素でマーキングした同じ組成の生糸を用いたこと以外は、実施例１と同様にして、口径３．５ｍｍのサンプルを得た。なお、マーキングは、［３−１３Ｃ］Ｔｙｒ及び［３−１３Ｃ］Ｓｅｒを人工飼料に混ぜ、５齢期の家蚕に経口投与することによって行った。【００９５】
（比較例４）
浸漬工程を行わないこと以外は、実施例４と同様にして、口径３．５ｍｍのサンプルを得た。【００９６】
（評価３）
実施例４のサンプル（含水状態）及び比較例４のサンプル（乾燥状態）に対し、絹の局所構造や運動性の変化について調査した。具体的には、両サンプルに対し、Ｂｒｕｋｅｒ  Ｂｉｏｓｐｉｎ  Ａｖａｎｃｅ  ＤＳＸ４００  ＮＭＲ装置を用いて、固体１３Ｃ  ＤＤ／ＭＡＳスペクトルを測定した。得られた結果を図１０に示す。図１０中、「ｗｅｔ」は実施例４で得られたサンプルを用いて測定した結果であり、「ｄｒｙ」は比較例４で得られたサンプルを用いて測定した結果である。【００９７】
図１０に示すように、実施例４で得られたサンプルにおいては、比較例４の得られたサンプルにおけるブロードな成分に加え、Ａｌａ−Ｃβ、Ｔｙｒ−Ｃβ、Ｇｌｙ−Ｃα、Ｓｅｒ−Ｃβにシャープなピークが認められた。
これは、実施例４で得られたサンプルが、構造中に水がアクセスしやすい部位を有していることを意味する。
また、セリン残基は主に結晶領域に存在し、チロシン残基は半結晶領域に存在することから、その部位は、半結晶領域だけでなく、結晶領域にも存在することを意味する。
したがって、これらのことから、本発明の人工血管は、容易に含水率６０％以上とすることができ、また、浸漬工程を経ることで、効果的に水分を保持できることがわかった。【００９８】
（評価４）
実施例４のサンプル（含水状態）に対し、絹中における水の運動性について調査した。具体的には、実施例４のサンプルに重水を浸漬させ、Ｖａｒｉａｎ  Ｕｎｉｔｙ  ２００  ＮＭＲ装置を用いて、２Ｈ縦緩和時間（Ｔ１）と横緩和時間（Ｔ２）の２次元スペクトルを測定した。得られた結果を図１１に示す。図１１中、各ピークは、重水の量（ｌｏｇスケール）を示し、上部に行くほど多いことを意味する。【００９９】
図１１に示すように、実施例４で得られたサンプルにおいては、系中に４種類の水分子が存在することが確認された。すなわち、絹と最も強く相互作用し運動が束縛された状態の重水は、Ｔ１＝０．１４ｓ、Ｔ２＝０．０１ｓ、相関時間τｃ＝２．２×１０−８ｓであった。
これは、実施例４で得られたサンプルが、多くの水と相互作用していることを意味する。
したがって、このことから、本発明の人工血管は、確実に水と相互作用するので、含水率６０％以上とすること、また、浸漬工程を経ることが重要であることがわかった。【０１００】
以上より、本実施形態に係る人工血管によれば、長期間開存させることが可能であることを確認できた。
【産業上の利用可能性】
【０１０１】
本発明の人工血管は、手術の際に一時的に血液の流路を確保する用途や病変血管の代替血管としての用途に用いられる。
また、本発明の人工血管は、大口径人工血管とすることもでき、内径が６ｍｍ未満の小口径人工血管とすることもできる。
本発明の人工血管によれば、長期間開存させることが可能となる。
【符号の説明】
【０１０２】
１・・・基部
２・・・被覆部
１０・・・人工血管
Ａ１・・・上の圧縮台
Ａ２・・・下の圧縮台
Ｂ・・・ダブルデンビー組織
Ｂ１，Ｂ２・・・棒
ＢＮ・・・バックニードル
Ｃ・・・コード組織
Ｄ・・・デンビー組織
ＦＮ・・・フロントニードル
Ｈ・・・逆ハーフ組織
Ｈ１・・・厚み
Ｋ１・・・フロント編地
Ｋ２・・・バック編地
Ｌ１〜Ｌ６・・・オサ
Ｎ・・・ニードル
Ｐ・・・サンプル
Ｐ１・・・吻合部
Ｑ・・・吻合糸
Ｒ・・・ダブルラッセル機
Ｓ１・・・コード組織のシンカーループ
Ｓ２・・・デンビー組織のシンカーループ
Ｗ・・・管状体
Ｙ（Ｙ１〜Ｙ６）・・・編成糸
【図１】
2013172021.tif 000005
【図２】
2013172021.tif 000006
【図３】
2013172021.tif 000007
【図４】
2013172021.tif 000008
【図５】
2013172021.tif 000009
【図６】
2013172021.tif 000010
【図７】
2013172021.tif 000011
【図８】
2013172021.tif 000012
【図９】
2013172021.tif 000013
【図１０】
2013172021.tif 000014
【図１１】
2013172021.tif 000015
【国際調査報告】
2013172021.tif 000016
2013172021.tif 000017
2013172021.tif 000018
2013172021.tif 000019